ВОДНО-СМОЛЯНЫЕ ДИСПЕРСИИ, ВКЛЮЧАЮЩИЕ АМИДИНОВЫЙ КОМПЛЕКС ЦИНКА (II), И СПОСОБ ИХ ПРОИЗВОДСТВА

1. Водно-смоляная дисперсия, содержащая:
(a) полимер, содержащий катионную солевую группу и активный водород;
(b) амидиновый комплекс цинка (II); и
(c) по меньшей мере частично блокированный полиизоцианат, который выбирается так, чтобы обеспечивать водно-смоляную дисперсию, отверждаемую при температуре в 320°F или ниже, при этом данная водно-смоляная дисперсия является стабильной дисперсией.
2. Дисперсия по п. 1, в котором этот полимер, содержащий катионную солевую группу и активный водород, содержит маловязкую полиэпоксид-полиоксиалкиленполиаминовую смолу.
3. Дисперсия по п. 2, в котором этот полимер, содержащий катионную солевую группу и активный водород, содержит, кроме этого, аддукт полиэпоксида и амина, при этом одна часть амина, который вступает в реакцию с полиэпоксидом, является кетимином полиамина.
4. Дисперсия по п. 1, в котором этот амидиновый комплекс цинка (II) содержит амидиновые и карбоксилатные лиганды.
5. Дисперсия по п. 1, в котором этот частично блокированный полиизоцианат включает материал, содержащий уретан, имеющий функциональную группу со следующей структурой (3):
где R является Н, алкильной, алкенильной или арильной группой, а X является Н, алкильной, алкенильной, арильной группой или -N(R1)(R2), и где R1 и R2 являются, каждая независимо, Н, алкильной, алкенильной или арильной группой.
6. Дисперсия по п. 1, в котором эта водно-смоляная дисперсия отверждается при температуре от 250 до 320°F.
7. Дисперсия по п. 6, в котором эта водно-смоляная дисперсия отверждается при температуре от 275 до 320°F.
8. Способ, содержащий приведение дисперсии по п. 1 в контакт с электропроводящим анодом и электропроводящим катодом, при этом предназначенной для нанесения покрытия поверхностью является поверхность катода.
9. Способ получения водно-смоляной дисперсии, содержащей первую водно-смоляную дисперсию со второй водно-смоляной дисперсией, при котором:
(a) первая смоляная дисперсия содержит:
(i) полимер, содержащий катионную солевую группу и активный водород; и
(ii) амидиновый комплекс цинка (II); и
(b) вторая смоляная дисперсия содержит:
(i) полимер, содержащий катионную солевую группу и активный водород; и
(ii) по меньшей мере частично блокированный полиизоцианат.
10. Способ по п. 9, в котором первая водно-смоляная дисперсия и вторая водно-смоляная дисперсия обе являются стабильными дисперсиями.
11. Способ по п. 9, в котором полимер, содержащий катионную солевую группу и активный водород, присутствующий в первой водно-смоляной дисперсии, содержит маловязкую полиэпоксид-полиоксиалкиленполиаминовую смолу.
12. Способ по п. 11, в котором полимер, содержащий катионную солевую группу и активный водород, присутствующий во второй водно-смоляной дисперсии, содержит аддукт полиэпоксида и амина, при этом часть амина, которая вступает в реакцию с полиэпоксидом, является кетимином полиамина.
13. Способ по п. 9, в котором амидиновый комплекс цинка (II) содержит амидиновые и карбоксилатные лиганды.
14. Способ по п. 9, в котором амидиновый комплекс цинка (II) присутствует в первой водно-смоляной дисперсии в количестве от 10 до 30 мас.% по отношению к общей массе сухих веществ первой водно-смоляной дисперсии.
15. Способ по п. 9, в котором эта первая водно-смоляная дисперсия, по существу, не содержит по меньшей мере частично блокированных полиизоцианатов.
16. Способ по п. 9, в котором эта первая водно-смоляная дисперсия, по существу, не содержит олово-содержащих металлических катализаторов.
17. Способ по п. 9, в котором по меньшей мере частично блокированный полиизоцианат выбирается таким образом, чтобы обеспечивать водно-смоляную дисперсию, отверждаемую при температуре 320°F или ниже при ее объединении с первой водной дисперсией.
18. Способ по п. 9, в котором этот частично блокированный полиизоцианат содержит материал, содержащий уретан, имеющий функциональную группу со следующей структурой (3):
где R является Н, алкильной, алкенильной или арильной группой, а X является Н, алкильной, алкенильной, арильной группой или -N(R1)(R2), и где которой R1 и R2 являются, каждая независимо, Н, алкильной, алкенильной или арильной группой.
19. Способ нанесения покрытия на подложку, содержащий приведение композиции, полученной по п. 9, в контакт с электропроводящим анодом и электропроводящим катодом, при этом предназначаемая для несения покрытия поверхность является поверхностью катода.